(57)【要約】      （修正有）【課題】  リバウンドハンマーＲによるコンクリート３の測定反発度を高精度な硬度数値に補正できる測定値補正方法及びテストアンビル保持装置を提供する。【解決手段】  リバウンドハンマー本体４内に重錘１を摺動自在に設け、この重錘１を前記リバウンドハンマー本体４に突没動自在に設けたインパクトプランジャー２を介してコンクリート３の測定面３ａに直交方向から打撃し、この打撃時の前記重錘１の跳ね返り量によって前記コンクリート３の反発度を測定し得るように構成した測定値補正方法であって、基準値の異なる複数のテストアンビル５の硬度測定を夫々行い、各テストアンビル５の測定反発度ｘと各テストアンビル５の基準値ｙとの相関関係を示す関係式（ｙ＝ｆ（ｘ））を求め、この関係式のｘに前記コンクリート３の測定反発度を代入することで算出されるｙの数値を、前記コンクリート３の測定反発度の補正硬度数値ｙとして、補正する。【選択図】      図１
2007017386.tif 000002
【特許請求の範囲】
【請求項１】
リバウンドハンマー本体内に重錘を摺動自在に設け、この重錘を、前記リバウンドハンマー本体に突没動自在に設けたインパクトプランジャーを介してコンクリートの測定面に直交方向から打撃し、この打撃時の前記重錘の跳ね返り量によって前記コンクリートの反発度を測定し得るように構成したリバウンドハンマーによるコンクリート硬度測定における測定値補正方法であって、リバウンドハンマーの基準値を確認するテストアンビルを傾斜調整し、このテストアンビルのテスト測定面を、測定したいコンクリートの測定面と等しい傾斜角度としたうえで、このテスト測定面を直交方向からリバウンドハンマーにより打撃するようにして、基準値の異なる複数のテストアンビルの硬度測定を夫々行い、このリバウンドハンマーによる硬度測定によって得られた各テストアンビルの測定反発度ｘと各テストアンビルの基準値ｙとの相関関係を示す関係式（ｙ＝ｆ（ｘ））を求め、この関係式のｘに、リバウンドハンマーによる硬度測定によって得られた測定したい前記コンクリートの測定反発度を代入することで算出されるｙの数値を、前記コンクリートの測定反発度の補正硬度数値ｙとして、リバウンドハンマーによる硬度測定によって得られた測定反発度を高精度な硬度数値に補正することを特徴とするリバウンドハンマーによるコンクリート硬度測定における測定値補正方法。
【請求項２】
前記関係式は、前記リバウンドハンマーによる硬度測定によって得られた各テストアンビルの測定反発度ｘを独立変数，各テストアンビルの実際の反発度ｙを従属変数とする回帰式（ｙ＝ａｘ＋ｂ，ｙ＝ａｘｂなど；ａ，ｂは係数）としたことを特徴とする請求項１記載のリバウンドハンマーによるコンクリート硬度測定における測定値補正方法。
【請求項３】
前記複数のテストアンビルとして、少なくとも低反発度及び高反発度のテストアンビル、若しくは、少なくとも低反発度，中反発度及び高反発度のテストアンビルを採用したことを特徴とする請求項１，２のいずれか１項に記載のリバウンドハンマーによるコンクリート硬度測定における測定値補正方法。
【請求項４】
リバウンドハンマーの基準値を確認するテストアンビルを保持する保持部を傾動調整自在に保持する傾動調整機構を備え、前記保持部を傾動調整しこの保持部に保持したテストアンビルのテスト測定面を所定の傾斜角度に調整可能にテストアンビル保持装置を構成し、このテストアンビル保持装置にテストアンビルを保持して、このテストアンビルのテスト測定面が測定したい前記コンクリートの測定面の傾斜角度と一致するようにテストアンビルの傾斜調整を行ったうえで、このテストアンビルのテスト測定面を直交方向からリバウンドハンマーにより打撃するようにして、基準値の異なる複数のテストアンビルの硬度測定を夫々行ったことを特徴とする請求項１〜３のいずれか１項に記載のリバウンドハンマーによるコンクリート硬度測定における測定値補正方法。
【請求項５】
前記テストアンビル保持装置は、このテストアンビル保持装置に保持したテストアンビルのテスト測定面を直交方向から打撃できるように、このテストアンビルの近接位置にリバウンドハンマーを保持し打撃方向をガイドするハンマーガイド部を備えた構成とし、このテストアンビル保持装置にテストアンビルを保持して、このテストアンビルのテスト測定面が測定したい前記コンクリートの測定面の傾斜角度と一致するようにテストアンビルの傾斜調整を行ったうえで、このテストアンビルのテスト測定面を前記ハンマーガイド部に保持したリバウンドハンマーによって直交方向から打撃するようにして、基準値の異なる複数のテストアンビルの硬度測定を夫々行ったことを特徴とする請求項１〜４のいずれか１項に記載のリバウンドハンマーによるコンクリート硬度測定における測定値補正方法。
【請求項６】
テストアンビルを保持する保持部を傾動調整自在に保持する傾動調整機構を設け、前記保持部を傾動調整してこの保持部に保持した前記テストアンビルのテスト測定面を所定の傾斜角度に調整可能に構成したことを特徴とするテストアンビル保持装置。
【請求項７】
前記傾動調整機構の保持部に保持したテストアンビルのテスト測定面を直交方向から打撃できるように、このテストアンビルの近接位置にリバウンドハンマーを保持し打撃方向をガイドするハンマーガイド部を備え、前記傾動調整機構により所定の傾斜角度に調整した前記テストアンビルのテスト測定面を、前記ハンマーガイド部に保持したリバウンドハンマにより直交方向から打撃して硬度測定を行えるように構成したことを特徴とする請求項６記載のテストアンビル保持装置。
【発明の詳細な説明】
【技術分野】
【０００１】
本発明は、リバウンドハンマーによるコンクリート硬度測定における測定値補正方法、及びテストアンビル保持装置に関するものである。
【背景技術】
【０００２】
コンクリートの圧縮強度を非破壊試験によって推定する方法は、１９４８年にスイスのＥ．Ｓｃｈｍｉｄｔが考案したシュミットハンマー法が最も一般的である。このシュミットハンマー法は、コンクリートの表面（測定面）を打撃した際の反発度から圧縮強度を推定する方法であり、具体的には、例えば、図１９に図示したように、リバウンドハンマー本体４内に重錘１を摺動自在に設け、この重錘１を、前記リバウンドハンマー本体４に突没動自在に設けたインパクトプランジャー２を介してコンクリート３の測定面３ａに直交方向に打撃し、この打撃時の前記重錘１の跳ね返り量によってコンクリート３の反発度（コンクリート３の硬度を示す指数）を測定し、この反発度からコンクリートの硬さ（圧縮強度）を推定するものであり、このリバウンドハンマーによるコンクリートの非破壊試験は国内においても１９５５年頃から長年にわたり多数の研究が為されている。
【０００３】
ところで、この種のリバウンドハンマーは、測定反発度にバラツキや誤差が生じやすく、例えば、同じ製造者に製造された同一機種のリバウンドハンマーであったとしても、個々の性能に個体差が生ずる為、個々のリバウンドハンマー毎に測定反発度にバラツキが生ずるという、リバウンドハンマーの個体差に応じた測定反発度のバラツキや誤差の問題を有している。
【０００４】
また、例えば、全く同じ性能のリバウンドハンマーで硬度測定を行った場合でも、測定時の、即ち、打撃時のリバウンドハンマーの打撃角度（水平方向に対する打撃角度）に応じて測定反発度にバラツキが生ずるという、リバウンドハンマーの打撃角度に応じた測定反発度のバラツキや誤差の問題を有している。即ち、たとえ同じ性能のリバウンドハンマーで同じ反発度を有するコンクリートを硬度測定したとしても、例えば、測定面が水平なコンクリートをリバウンドハンマーで鉛直方向に打撃した場合と、測定面が垂直なコンクリートをリバウンドハンマーで水平方向に打撃した場合とでは、同じ測定反発度を得ることができない。
【０００５】
また、例えば、リバウンドハンマーの使用回数（打撃回数）に応じたリバウンドハンマーの性能の老朽化によって測定反発度にバラツキが生ずるという、リバウンドハンマーの新・旧（使用回数）に応じた測定反発度のバラツキや誤差の問題を有している。
【０００６】
このように、リバウンドハンマーは様々な要因に基く影響を受けることから必ずしも精度の良い測定値が得られないという問題点を有するが、しかし、より秀れたコンクリート硬度測定方法の開発に至っていないため、コンクリート構造物工事の品質検査などにこのリバウンドハンマーによる硬度測定が一般的に用いられている。
【０００７】
そこで、従来においては、リバウンドハンマーによりコンクリート硬度測定を行う前に、測定に使用するリバウンドンハンマーの性能を確認するため、テストアンビルを用いたリバウンドハンマーの検定を実施している。
【０００８】
これは、テストアンビル（高反発度テストアンビル）をリバウンドハンマーによって打撃して硬度測定を行って得られたこのテストアンビルの測定反発度が、このテストアンビルの実際の反発度（正しい反発度）を示すかどうかを検定するものであって、具体的には、高反発度テストアンビルの反発度８０を基準値とし、このテストアンビルのテスト測定面が水平方向となるようにテストアンビルを設置し、このテストアンビルのテスト測定面に対してリバウンドハンマーを下方向に（鉛直方向に)打撃して硬度測定を行い、これによって得られた測定反発度が基準値８０に近い値（ＪＩＳ規格では許容誤差範囲３％以内）であればこのリバウンドハンマーは正常の機能を有するものとし、一方、誤差が３％以上のリバウンドハンマーは調整（修理）が必要であると検定するものである。
【０００９】
このように、従来においては、テストアンビルを用いたリバウンドハンマーの検定によって、測定に使用するリバウンドハンマーに調整（修理）が必要か否かをチェックしたとしても、検定に使用するテストアンビルの反発度が８０なのに対して実際のコンクリートの硬度の多くは反発度で３０〜４０程度であり、上記の高反発度（反発度８０）のテストアンビルによって検定した際の誤差が３％以内の（即ち、個体差や使用回数に応じた誤差が無視できる範囲内であると判断された）リバウンドハンマーを用いてコンクリートの硬度測定を行っても、実際のコンクリート硬度数値（３０〜４０前後）付近の測定値では個体差や使用回数に応じた測定反発度にバラツキや誤差がありすぎるのが実情となっており、よって、実際のコンクリートの反発度に近い高精度な測定反発度を得るのは困難であった。
【００１０】
尚、リバウンドハンマーの打撃角度に応じた測定反発度のバラツキや誤差は、図２０や下記表（表１）に示されるように、水平打撃を基準（補正不要）とし、それ以外の場合は打撃角度に応じて所定の補正値ΔＲを測定反発度に加算若しくは減算するという方法で補正を行っているものの、リバウンドハンマーの個体差や、使用回数に応じて生ずる測定反発度のバラツキや誤差の補正が為されていない精度の低い測定反発度を、上記の通りリバウンドハンマーの打撃角度に応じて補正したところで、結局、精度の高い硬度数値を得ることは困難であった（尚、国内においては、図２０に図示した補正値ΔＲが一般的に採用されている。）。
【００１１】
【表１】
2007017386.tif 000003
【００１２】
しかも、リバウンドハンマーの打撃角度に応じて生ずるバラツキや誤差も、個々のリバウンドハンマーによってこの打撃角度による誤差が大きく生じたり、または、小さく生じたりと決して一定ではないため、従来法のように打撃角度に応じて予め定められた一定の補正値ΔＲ（表１または図２０参照）を加算したり減算したりするに過ぎない従来法では高精度な補正を達成し得ない。
【００１３】
更に、上記表（表１）や図２０などに示された補正値ΔＲを基にしたリバウンドハンマーの打撃角度に応じた測定反発度のバラツキや誤差の補正は、リバウンドハンマーによる水平打撃による測定反発度を基準とし他の打撃角度を水平打撃に対する相対角度αに応じて補正するのに対し、テストアンビルを用いたリバウンドハンマーの検定では、リバウンドハンマーによるテストアンビルの水平打撃ではなく鉛直打撃による測定反発度を用いて検定を行うなど、補正や検定の際のリバウンドハンマーの打撃角度の統一すらされておらず、この点においても従来法のリバウンドハンマーによるコンクリート硬度測定は信頼性が低く、高精度な硬度数値を得るのが非常に困難であった。
【００１４】
尚、上記のテストアンビルを用いた検定の際に誤差が３％以上で調整が必要とされたリバウンドハンマーでもコンクリート硬度測定が行えるように、調整が必要とされたリバウンドハンマーによって得た硬度測定値を、このリバウンドハンマーの検定時のテストアンビルの測定反発度と基準値８０を用いて下記式（式１）によって補正する補正方法も従来から提案されている。
【００１５】
ｙ＝（ｔ／ｔ’）ｘ・・・式１
ｙ：補正硬度数値
ｔ：高反発度テストアンビルの基準値（＝８０）
ｔ’：リバウンドハンマーにより測定した高反発度テストアンビルの測定反発度
ｘ：リバウンドハンマーにより測定したコンクリートの測定反発度
【００１６】
しかし、上述したように実際のコンクリートの硬度の多くは、反発度で３０〜４０程度であり、よって、上記式（式１）を用いて補正を行った場合においても、実際のコンクリートの硬度数値に近い高精度な硬度数値に補正することができないのが現状であった。
【発明の開示】
【発明が解決しようとする課題】
【００１７】
本発明は、上記問題点を解決したものであり、リバウンドハンマーの個体差や、打撃角度，使用回数などの種々の要因によって生ずる測定反発度のバラツキや誤差を良好に補正でき、リバウンドハンマーによる硬度測定によって得られたコンクリートの測定反発度から、実際のコンクリートの真の硬度数値に近い高精度な数値を算出することができる極めて実用性に秀れた画期的なリバウンドハンマーによるコンクリート硬度測定における測定値補正方法及びテストアンビル保持装置を提供するものである。
【課題を解決するための手段】
【００１８】
添付図面を参照して本発明の要旨を説明する。
【００１９】
リバウンドハンマー本体４内に重錘１を摺動自在に設け、この重錘１を、前記リバウンドハンマー本体４に突没動自在に設けたインパクトプランジャー２を介してコンクリート３の測定面３ａに直交方向から打撃し、この打撃時の前記重錘１の跳ね返り量によって前記コンクリート３の反発度を測定し得るように構成したリバウンドハンマーＲによるコンクリート硬度測定における測定値補正方法であって、リバウンドハンマーＲの基準値を確認するテストアンビル５を傾斜調整し、このテストアンビル５のテスト測定面５ａを、測定したいコンクリート３の測定面３ａと等しい傾斜角度としたうえで、このテスト測定面５ａを直交方向からリバウンドハンマーＲにより打撃するようにして、基準値の異なる複数のテストアンビル５の硬度測定を夫々行い、このリバウンドハンマーＲによる硬度測定によって得られた各テストアンビル５の測定反発度ｘと各テストアンビル５の基準値ｙとの相関関係を示す関係式（ｙ＝ｆ（ｘ））を求め、この関係式のｘに、リバウンドハンマーＲによる硬度測定によって得られた測定したい前記コンクリート３の測定反発度を代入することで算出されるｙの数値を、前記コンクリート３の測定反発度の補正硬度数値ｙとして、リバウンドハンマーＲによる硬度測定によって得られた測定反発度を高精度な硬度数値に補正することを特徴とするリバウンドハンマーによるコンクリート硬度測定における測定値補正方法に係るものである。
【００２０】
また、前記関係式は、前記リバウンドハンマーＲによる硬度測定によって得られた各テストアンビル５の測定反発度ｘを独立変数，各テストアンビル５の実際の反発度ｙを従属変数とする回帰式（ｙ＝ａｘ＋ｂ，ｙ＝ａｘｂなど；ａ，ｂは係数）としたことを特徴とする請求項１記載のリバウンドハンマーによるコンクリート硬度測定における測定値補正方法に係るものである。
【００２１】
また、前記複数のテストアンビル５として、少なくとも低反発度及び高反発度のテストアンビル５、若しくは、少なくとも低反発度，中反発度及び高反発度のテストアンビル５を採用したことを特徴とする請求項１，２のいずれか１項に記載のリバウンドハンマーによるコンクリート硬度測定における測定値補正方法に係るものである。
【００２２】
また、リバウンドハンマーＲの基準値を確認するテストアンビル５を保持する保持部６を傾動調整自在に保持する傾動調整機構７を備え、前記保持部６を傾動調整しこの保持部６に保持したテストアンビル５のテスト測定面５ａを所定の傾斜角度に調整可能にテストアンビル保持装置Ｈを構成し、このテストアンビル保持装置Ｈにテストアンビル５を保持して、このテストアンビル５のテスト測定面５ａが測定したい前記コンクリート３の測定面３ａの傾斜角度と一致するようにテストアンビル５の傾斜調整を行ったうえで、このテストアンビル５のテスト測定面５ａを直交方向からリバウンドハンマーＲにより打撃するようにして、基準値の異なる複数のテストアンビル５の硬度測定を夫々行ったことを特徴とする請求項１〜３のいずれか１項に記載のリバウンドハンマーによるコンクリート硬度測定における測定値補正方法に係るものである。
【００２３】
また、前記テストアンビル保持装置Ｈは、このテストアンビル保持装置Ｈに保持したテストアンビル５のテスト測定面５ａを直交方向から打撃できるように、このテストアンビル５の近接位置にリバウンドハンマーＲを保持し打撃方向をガイドするハンマーガイド部８を備えた構成とし、このテストアンビル保持装置Ｈにテストアンビル５を保持して、このテストアンビル５のテスト測定面５ａが測定したい前記コンクリート３の測定面３ａの傾斜角度と一致するようにテストアンビル５の傾斜調整を行ったうえで、このテストアンビル５のテスト測定面５ａを前記ハンマーガイド部８に保持したリバウンドハンマーＲによって直交方向から打撃するようにして、基準値の異なる複数のテストアンビル５の硬度測定を夫々行ったことを特徴とする請求項１〜４のいずれか１項に記載のリバウンドハンマーによるコンクリート硬度測定における測定値補正方法に係るものである。
【００２４】
また、テストアンビル５を保持する保持部６を傾動調整自在に保持する傾動調整機構７を設け、前記保持部６を傾動調整してこの保持部６に保持した前記テストアンビル５のテスト測定面５ａを所定の傾斜角度に調整可能に構成したことを特徴とするテストアンビル保持装置に係るものである。
【００２５】
また、前記傾動調整機構７の保持部６に保持したテストアンビル５のテスト測定面５ａを直交方向から打撃できるように、このテストアンビル５の近接位置にリバウンドハンマーＲを保持し打撃方向をガイドするハンマーガイド部８を備え、前記傾動調整機構７により所定の傾斜角度に調整した前記テストアンビル５のテスト測定面５ａを、前記ハンマーガイド部８に保持したリバウンドハンマーＲにより直交方向から打撃して硬度測定を行えるように構成したことを特徴とする請求項６記載のテストアンビル保持装置に係るものである。
【発明の効果】
【００２６】
本発明は上述のようにしたから、基準値の複数のテストアンビルをリバウンドハンマーによって硬度測定し、これによって得られた各テストアンビルの測定反発度ｘと各テストアンビルの基準値ｙとの関係式（ｙ＝ｆ（ｘ））を用いて、リバウンドハンマーの硬度測定により得たコンクリートの測定反発度を補正することにより、この測定反発度を従来にない高精度な硬度数値に補正した補正硬度数値を算出することができる。即ち、単に一種ルのテストアンビルでなく、基準値の異なる複数のテストアンビルを用いている為、それだけ高い相関性を示す関係式を得られ、しかも、例えば、複数のテストアンビルとして高反発度のテストアンビルと低反発度のテストアンビルなどの反発度が大きく異なるテストアンビルをリバウンドハンマーにより硬度測定することで、広い硬度数値範囲に亘って、且つ、高い相関性を示す秀れた関係式が得られ、このようにして求めた関係式を用いてリバウンドハンマーによる硬度測定によって得られたコンクリートの測定反発度を補正することによって、たとえ測定に使用したリバウンドハンマーが個体差などによる測定反発値のバラツキや誤差を生ずるものであったとしてもこの測定反発度のバラツキや誤差を良好に補正でき、よって、従来例に比して極めて高精度な硬度数値が得られる。
【００２７】
しかも、本発明では、単にテストアンビルのテスト測定面を水平にしてリバウンドハンマーにより鉛直打撃してこのテストアンビルの硬度測定を行うのではなく、テストアンビルを傾斜調整してこのテストアンビルのテスト測定面を、測定したいコンクリートの測定面の傾斜角度と一致させたうえでリバウンドハンマーによって硬度測定を行うことで、それだけ信頼性が高く精度の秀れた補正を可能とする秀れた関係式を得ることが可能である。更に、予め測定したいコンクリートの測定面の傾斜角度に合わせて傾斜調整したテストアンビルを硬度測定して求めた関係式によって補正を行う為、この関係式によって補正を行うことでリバウンドハンマーの個体差や使用回数に応じたバラツキや誤差を補正すると同時に、打撃角度に応じたバラツキや誤差の補正も達成するので、例えば、この関係式によって個体差や使用回数に応じた補正を行った後に、更に、従来例に記載のリバウンドハンマーの打撃角度（測定したいコンクリートの測定面の傾斜角度）に応じた補正を行う必要が無く、この精度の低い従来法による打撃角度を行うことなく打撃角度に応じたバラツキや誤差の補正を達成でき、それだけ一層精度の高い補正を達成し得る。
【００２８】
よって、本発明は、リバウンドハンマーの個体差や使用回数などに応じた測定反発度のバラツキや誤差が生ずるリバウンドハンマーにより、測定面が如何なる角度に傾斜したコンクリートの硬度測定を行った場合においても、これにより得られた測定反発度を関係式に代入し、前記コンクリートの実際の硬度数値（真の値）に近い高精度な硬度数値を算出することができ、リバウンドハンマーによる硬度測定から、従来にない極めて高精度な硬度数値を得ることができる画期的で実用性に秀れたリバウンドハンマーによるコンクリート硬度測定における測定値補正方法となる。
【００２９】
また、請求項６，７記載の発明においては、リバウンドハンマーにより硬度測定を行いたいテストアンビルを保持部に保持し、傾動調整機構により保持部を傾動調整することによってこの保持部に保持した前記テストアンビルのテスト測定面を所定の傾斜角度に傾斜角度調整を行うことも容易に為し得、よって、テストアンビルのテスト測定面が、リバウンドハンマーにより硬度測定を行いたいコンクリートの測定面と等しい傾斜角度となるようにテストアンビルの傾斜調整を行うといったことも容易に行うことができ、上記秀れたリバウンドハンマーによるコンクリート硬度測定における測定値補正方法の実施を簡易に達成することができる画期的なテストアンビル保持装置となる。
【発明を実施するための最良の形態】
【００３０】
好適と考える本発明の実施形態（発明をどのように実施するか）を、図面に基づいて本発明の作用を示して簡単に説明する。
【００３１】
リバウンドハンマー本体４内に重錘１を摺動自在に設け、この重錘１を、前記リバウンドハンマー本体４に突没動自在に設けたインパクトプランジャー２を介してコンクリート３の測定面３ａに直交方向に打撃し、この打撃時の前記重錘１の跳ね返り量によって前記コンクリート３の反発度を測定し得るように構成したリバウンドハンマーＲにより、基準値の異なる複数のテストアンビル５を打撃し、夫々に硬度測定を行う。
【００３２】
この際、各テストアンビル５は、各々に傾斜調整してこのテストアンビル５のテスト測定面５ａが測定したい前記コンクリート３の測定面３ａと等しい傾斜角度となるようにしたうえで、このテストアンビル５のテスト測定面５ａを直交方向からリバウンドハンマーＲによって打撃するようにして、この複数のテストアンビル５の硬度測定を夫々行う。
【００３３】
このように傾斜調整したうえでリバウンドハンマーＲによって硬度測定した各テストアンビル５の測定反発度ｘと、各テストアンビル５の基準値ｙとの相関関係を示す関係式（ｙ＝ｆ（ｘ））を求める。
【００３４】
尚、この関係式は、例えば、前記リバウンドハンマーＲによる硬度測定によって得られた各テストアンビル５の測定反発度ｘを独立変数，各テストアンビル５の実際の反発度ｙを従属変数とする回帰式（ｙ＝ａｘ＋ｂ，ｙ＝ａｘｂなど；ａ，ｂは係数）とした場合には、最小二乗法などの一般的な近似法により、前記リバウンドハンマーＲによる硬度測定によって得られた各テストアンビル５の測定反発度ｘと各テストアンビル５の基準値ｙとの相関関係を良好に示す相関性の秀れた（高い）関係式（ｙ＝ｆ（ｘ））を簡単に求められることとなる。
【００３５】
この関係式のｘに、リバウンドハンマーＲによる硬度測定によって得られた測定したい前記コンクリート３の測定反発度を代入することで算出されるｙの数値を、前記コンクリート３の測定反発度の補正硬度数値ｙとして、リバウンドハンマーＲによる硬度測定によって得られた測定反発度を高精度な硬度数値に補正できることとなる。
【００３６】
従って、本発明は、リバウンドハンマーＲによる硬度測定によって得られたコンクリート３の測定反発度を補正する為の前記関係式を、基準値の異なる複数のテストアンビル５の測定反発度及び基準値を基に求めている為、それだけ複数のデータを用いた相関性の高い関係式を求めることができ、且つ、それだけ広い範囲の数値領域に対して秀れた相関性を示す関係式を求めることができ、よって、本発明に係る方法によって求めた関係式を用いて様々な反発度のコンクリート３の測定反発度を高精度な硬度数値に補正できることとなる。
【００３７】
しかも、本発明では、測定したいコンクリート３の測定面３ａと等しい傾斜角度となるように各テストアンビル５のテスト測定面５ａを傾斜させたうえで、リバウンドハンマーＲにより直交方向から打撃して硬度測定を行うこととしている。即ち、従来例のように、単にテストアンビル５のテスト測定面５ａを水平にしてこのテスト測定面５ａをリバウンドハンマーＲにより直交方向から打撃（鉛直打撃）してリバウンドハンマーの検定に使用されているに過ぎなかった従来のテストアンビルを、本発明では、測定したいコンクリート３の測定面３ａが傾斜していた場合にはこの測定面３ａの傾斜に合わせてテストアンビル５を傾斜調整し、このテストアンビル５のテスト測定面５ａを、測定したい前記コンクリート３の傾斜面３ａの傾斜角度と一致させたうえでこのテスト測定面５ａをリバウンドハンマーＲにより直交方向から打撃して硬度測定を行うようにした為、このように傾斜調整したうえで硬度測定して得られた複数のテストアンビル５の各測定反発度と各基準値から関係式を求めることによって、単にテストアンビル５のテスト測定面５ａを水平にして硬度測定を行う従来法に比して精度の高い補正が可能な秀れた関係式が求められることとなる。更に、予め測定したいコンクリート３の測定面３ａの傾斜角度と等しい傾斜調整にテストアンビル５のテスト測定面５ａを調整したうえで硬度測定を行って関係式を求めている為、従来例のように、この関係式によってリバウンドハンマーＲの個体差や使用回数に応じて生ずる測定反発度のバラツキや誤差を修正した後、更に、コンクリート３の測定面の傾斜角度に対して直交方向に合わせた前記リバウンドハンマーＲの打撃角度に応じて生ずるバラツキや誤差の補正を行うといった必要がなく、リバウンドハンマーＲによる硬度測定により得られたコンクリート３の測定反発度を上記関係式のｘに代入するだけでこのリバウンドハンマーＲの個体差や使用回数に応じた測定反発度のバラツキや誤差だけでなくリバウンドハンマーＲの打撃角度に応じた測定反発度のバラツキや誤差も補正できる。即ち、関係式により補正した後に、更に別途従来例に記載の精度の低い補正（打撃角度に応じた補正）を行う必要が無いので、それだけ高精度の補正を達成し得ることとなる。
【００３８】
よって、本発明は、リバウンドハンマーＲによる硬度測定によって得られたコンクリート３の測定反発値を、従来に無く極めて高精度な硬度数値に補正できる実用性に秀れた補正方法となる。
【００３９】
尚、前記複数のテストアンビル５として、例えば、少なくとも低反発度及び高反発度のテストアンビル５、若しくは、少なくとも低反発度，中反発度及び高反発度のテストアンビル５を採用した場合には、反発度の大きく異なるテストアンビル５を用いて前記関係式を求める為に、それだけ広い硬度数値範囲に亘って、且つ、相関性の高い秀れた関係式が得られることとなり、一層良好に補正を行える実用性に秀れた補正方法となる。また、例えばこの低反発度及び高反発度のテストアンビル５のみ、若しくは、低反発度，中反発度及び高反発度のテストアンビル５のみを採用した場合には、僅かなテストアンビル５の硬度測定で良好な関係式が得られ、簡便な補正方法となる。
【００４０】
また、請求項６，７記載の発明においては、保持部６にテストアンビル５を保持すると共に、この保持部６を傾動調整機構７によって傾動調整することにより、この保持部６に保持したテストアンビル５のテスト測定面５ａを所定の傾斜角度に調整することができ、従って、テストアンビル５のテスト測定面５ａが所望の傾斜角度となるようにこのテストアンビル５の傾斜調整を行うことが簡単にでき、このようにテスト測定面５ａを所望の傾斜角度となるようにテストアンビル５を傾斜調整したうえでこのテスト測定面５ａを直交方向からリバウンドハンマーＲにより打撃して硬度測定を行うといったことも簡単に行えることとなる。
【００４１】
よって、本発明に係るテストアンビル保持装置を用いることで、上記の本発明に係るリバウンドハンマーによるコンクリート硬度測定における測定値補正方法を容易に実施することができ、秀れた補正方法を簡易に達成可能とする画期的で実用性に秀れたテストアンビル保持装置となる。
【実施例】
【００４２】
本発明の具体的な実施例について図面に基づいて説明する。
【００４３】
本実施例は、シュミットハンマー法によってコンクリート３の硬度測定（非破壊試験）を行うリバウンドハンマーＲにより、測定したいコンクリート３の測定面３ａを直交方向から打撃して硬度測定を行い、このリバウンドハンマーＲによる硬度測定によって得られた前記コンクリート３の測定反発度を、所定の関係式に代入することによって前記コンクリート３の真の硬度数値に近い高精度な数値に補正する補正方法である。
【００４４】
リバウンドハンマーＲは、図１９に図示した従来例と同様、コンクリート硬度測定に一般的に採用されている既存のリバウンドハンマーＲを採用しており、具体的には、図４に図示したように、リバウンドハンマー本体４内に重錘１を摺動自在に設け、この重錘１を、前記リバウンドハンマー本体４に突没動自在に設けたインパクトプランジャー２を介してコンクリート３の測定面３ａ（又は、図４に図示したようにテストアンビル５のテスト測定面５ａなどの被打撃面）を直交方向から打撃し、この打撃時の前記重錘１の跳ね返り量によって前記コンクリート３の反発度を測定し得るように構成したものである（尚、図２に図示したように、本実施例に採用しているリバウンドハンマーＲは、測定値が表示される表示部13が設けられたものである。）。
【００４５】
本実施例のリバウンドハンマーＲによるコンクリート３硬度測定における測定値補正方法を以下に詳述する。
【００４６】
本実施例では、先ず、リバウンドハンマーＲによって、基準値の異なる複数のテストアンビル５の硬度測定を行う。
【００４７】
この際、テストアンビル５を傾斜調整してこのテストアンビル５のテスト測定面５ａが、測定したい前記コンクリート３の測定面３ａと等しい傾斜角度（水平方向に対する傾斜角度）となるようにしたうえで、この傾斜したテスト測定面５ａに対して直交方向からリバウンドハンマーＲを打撃するようにして、各テストアンビル５の硬度測定を夫々行うもとのする。
【００４８】
次いで、これら各個に傾斜調整したうえでリバウンドハンマーＲにより硬度測定を行った各テストアンビル５の測定反発度ｘと、各テストアンビル５の基準値ｙとの相関関係を示す関係式（ｙ＝ｆ（ｘ））を求める。
【００４９】
具体的には、図７に図示したように、各テストアンビル５の測定反発度ｘを独立変数，各テストアンビル５の基準値ｙを従属変数とする回帰式（ｙ＝ａｘ＋ｂ）を求める。ここで、三種類以上のテストアンビル５を硬度測定した場合には、前記回帰式は直線式（ｙ＝ａｘ＋ｂ）だけでなく累乗式（ｙ＝ａｘｂ）とすることもできる（図７参照）。尚、これらの回帰式に係る係数ａ，ｂは、例えば最小二乗法などの近似法で推定しても良いし、他にも、いかなる手法で求めても良い。更に、この関係式は、各テストアンビル５の硬度測定値ｘと各テストアンビル５の基準硬度ｙとの相関関係を良好に（高い相関係数で）示せる関係式であれば、いかなる数式でも良い。
【００５０】
この関係式（本実施例においては、回帰式ｙ＝ａｘ＋ｂ）のｘに、前記リバウンドハンマーＲによる硬度測定によって得られた測定したい前記コンクリート３の測定反発度を代入する。これによって、前記コンクリート３の真の硬度（反発度）に近い高精度な補正硬度数値ｙを算出することができる。
【００５１】
よって、本発明は、リバウンドハンマーＲにより測定したコンクリート３の測定反発度を、このコンクリート３の測定面３ａの傾斜角度に応じて、言い換えれば、この測定面３ａを直交方向から打撃するリバウンドハンマーＲの水平方向に対する打撃角度αに応じて求めた前記関係式（回帰式）に代入することにより、この測定反発度を実際のコンクリート３の真の硬度数値に近い高精度の硬度数値に前記測定反発度を補正することができ、リバウンドハンマーＲによるコンクリート硬度測定から、従来にない極めて高精度な硬度数値を得ることが可能な画期的で実用性に秀れたリバウンドハンマーＲによるコンクリート硬度測定における測定値補正方法となる。
【００５２】
尚、本実施例に使用する複数のテストアンビル５には、少なくとも低反発度及び高反発度のテストアンビル５、若しくは、少なくとも低反発度，中反発度及び高反発度のテストアンビルを採用している。具体的には、本実施例においては、低反発度として反発度３０，中反発度として反発度５０，高反発度として反発度８０のテストアンビル５を採用している。この各テストアンビル５の基準値は夫々、３０，５０，８０とする（尚、この基準値３０，５０，８０は各テストアンビル５のテスト測定面５ａを水平にしてリバウンドハンマーＲにより垂直打撃した場合の各テストアンビル５の反発度の数値であって、各テストアンビル５のテスト測定面５ａを垂直にしてリバウンドハンマーＲにより水平打撃した場合の各テストアンビル５の反発度の数値３３．０，５１．９，８０．２を基準値として採用しても良い。）。尚、この低反発度，中反発度及び高反発度のテストアンビル５の夫々の反発度は本実施例のものに限らず、一方のテストアンビル５の反発度に対する他方のテストアンビル５の反発度の相対的な関係に基いて設定されるものであり、低反発度のテストアンビル５の反発度３０、中反発度のテストアンビル５の反発度５０、高反発度のテストアンビル５の反発度８０の数値に限られるものではない。
【００５３】
また、本実施例においては、これら複数のテストアンビル５をリバウンドハンマーＲにより硬度測定する際に、具体的には、図１に図示したようにテストアンビル保持装置Ｈを使用して行っている。
【００５４】
このテストアンビル保持装置Ｈは、図１に図示したように、テストアンビル５を保持する保持部６を傾動調整自在に保持する傾動調整機構７を設け、前記保持部６を傾動調整してこの保持部６に保持した前記テストアンビル５のテスト測定面５ａを所定の傾斜角度に傾斜調整可能に構成したものである。
【００５５】
また、このテストアンビル保持装置Ｈには、前記傾動調整機構７の保持部６に保持したテストアンビル５のテスト測定面５ａを直交方向から打撃できるように、このテストアンビル５の近接位置にリバウンドハンマーＲを保持し打撃方向をガイドするハンマーガイド部８を備えている。
【００５６】
従って、このテストアンビル保持装置Ｈにテストアンビル５を保持することで、このテストアンビル５のテスト測定面５ａを、傾動調整機構７により測定したい前記コンクリート３の測定面３ａの傾斜角度と一致するように傾動調整したうえで、ハンマーガイド部８に保持したリバウンドハンマーＲにより、所定の傾斜角度に調整した前記テストアンビル５のテスト測定面５ａを確実に直交方向から打撃し硬度測定を行える。
【００５７】
具体的には、傾動調整機構７は、平板状の載置板９上に前記保持部６を設けて、この保持部６にテストアンビル５の先端を固定して載置板９に横設状態にテストアンビル５を載置保持し得るように構成し、この載置板９の下端部を図１中、左右方向に移動自在とし、この載置板９の上端部を柱や壁などの立部11に上下方向に複数並設状態に設けた角度調整用孔11ａのうちのいずれか一つに選択係合固定せしめることで、この載置板９の角度を調整し、この載置板９の保持部６に保持したテストアンビル５のテスト測定面５を所望の角度に調整し得るように構成したものである。尚、傾動調整機構７は本実施例の構成に限らず、前記保持部６に保持したテストアンビル５を傾斜調整してこのテストアンビル５のテスト測定面５ａの傾斜角度を調整し得る構成であれば良い。また、前記載置板９の水平方向に対する相対角度が確認できるように、テストアンビル保持装置Ｈに水平器や分度器などを備えた構成としても良いし、予め前記載置板９が決められた角度（例えば３０°，４５°，６０°など）となるように、前記立部11の所定高さに前記角度調整用孔11ａを複数並設状態に配設する構成としても良い。
【００５８】
また、この載置板９に設けた保持部６は、具体的には、図１及び図３に図示したように、載置板９から突出状態に設け前記テストアンビル５の先端側に当接する当接板６ａと、載置板９の上端側（図１中、左上側）に配設されて前記テストアンビル５の底面に当接状態に配設される支持体12（十分な硬度を有するコンクリート体など）との間にテストアンビル５を介存配設し、この当接板６ａと支持体12とにより前記テストアンビル５を挟持状態に固定する構成としている。更に具体的には、図３に図示したように、テストアンビル５の底面に当接状態に設けた支持体12の更に基端側（図３中、左側）に当接状態に板状の締め付け板10を沿設配設し、この締め付け板10に締め付けボルト17を挿通し、この締め付けボルト17を夫々、前記当接板６ａの両端側（図３中、上下両端側）に複数設けたボルト挿通孔（図示省略）に挿通してこの締め付けボルト17の先端にナット17ａを螺合し、この締め付けボルト17とナット17ａによる締め付け押圧によって、前記テストアンビル５を当接板６ａと支持体12により挟持状態に締め付け固定するように前記保持部６を構成している。
【００５９】
従って、テストアンビル５を保持部６に確実に保持できるだけでなく、テストアンビル５の底面に支持体12を当接状態に配設しているので、リバウンドハンマーＲによる打撃時にテストアンビル５の底部を支持し良好に打撃試験（硬度測定）が行える。
【００６０】
また、ハンマーガイド部８は、具体的には、図３に図示したように、このハンマーガイド部８の先端側に設けた筒状の抱持固定部14にテストアンビル５の先端側を嵌挿配設すると共に、このテストアンビル５の先端側の左右に設けられた取付孔16に締め付けネジ14ａの先端を嵌挿し、このハンマーガイド部８をテストアンビル５の先端側に取り付け固定可能な構成としている。また、この抱持固定部14に固定したテストアンビル５に、図２に図示したようにリバウンドハンマーＲのインパクトプランジャー２を差し込み状態にしてこのリバウンドハンマーＲの先端側を固定し、このリバウンドハンマーＲの基端側は、ハンマーガイド部８の基端側（図２中、右下側）に設けた押動操作部15に固定し得るように構成している。また、この押動操作部15はハンマーガイド部８の前後方向にスライド移動自在に構成しており、この押動操作部15のハンドル15ａを操作してリバウンドハンマーＲを基端側からこの押動操作部15により先端側に押圧し得るように構成している。
【００６１】
従って、図２に図示したように、このハンマーガイド部８によってテストアンビル５のテスト測定面５ａに対して直交方向から打撃し得るようにリバウンドハンマーＲを保持し、このハンマーガイド部８の押動操作部15によりリバウンドハンマーＲを押動操作し前記テストアンビル５を打撃し硬度測定が行える。
【００６２】
尚、本実施例では、このハンマーガイド部８に対してテストアンビル５及びリバウンドハンマーＲが着脱自在に構成しているが、例えば、テストアンビル５若しくはリバウンドハンマーＲに予め前記ハンマーガイド部８が一体に備えられる構成としても良い。
【００６３】
よって、このテストアンビル保持装置Ｈを用いれば、テストアンビル５を保持部６に保持し、このテストアンビル５のテスト測定面５ａが測定したい前記コンクリート３の測定面３ａの傾斜角度と一致するようにテストアンビル５の傾斜調整を傾斜調整機構７により行ったうえで、このテストアンビル５のテスト測定面５ａを前記ハンマーガイド部８に保持したリバウンドハンマーＲによって直交方向から打撃するようにして、基準値の異なる複数のテストアンビル５の硬度測定を夫々行うことができ、本発明に係るリバウンドハンマーによるコンクリート硬度測定における測定値補正を簡易に実施できることと成り、よって、一層簡便なリバウンドハンマーによるコンクリート硬度測定に置ける測定値補正方法となる。
【００６４】
尚、本実施例においては、テストアンビル保持装置Ｈの保持部６にテストアンビル５を保持し、傾動調整機構７によってこのテストアンビル５のテスト測定面５ａを、測定したい前記コンクリート３の測定面３ａの傾斜角度と一致させたうえで、リバウンドハンマーＲによって硬度測定を行うようにしたが、この傾動調整機構７を使用しなくとも、即ち、図１に図示したように、載置板９にテストアンビル５を載置状態に保持してこの載置板９の傾斜角度を調整することで前記テストアンビル５を傾斜調整するといったことをせずとも、図２に図示したように硬度測定を行うテストアンビル５に対してハンマーガイド部５によりリバウンドハンマーＲを直交方向から打撃し得るように保持した状態で、図５及び図６に図示したように、測定したいコンクリート３の測定面３ａに直接テストアンビル５を載置してリバウンドハンマーＲにより硬度測定を行うことで、必然的にテストアンビル５のテスト測定面５ａを、測定したい前記コンクリート３の測定面３ａと一致させたうえで硬度測定を行うことができ、このようにして本実施例に係る補正方法を実施しても良い。また、これらのテストアンビル５やリバウンドハンマーＲを保持し傾動調整を行う装置を一切使用せずとも、例えば、図４に図示したように、測定したいコンクリート３の測定面３ａに直接テストアンビル５の底面を当接状態に載置して手で押さえるなどして保持し、このテストアンビル５のテスト測定面５ａを直交方向からリバウンドハンマーＲで打撃して硬度測定を行っても良い。このように、テストアンビル保持装置Ｈなどの装置を使用せずとも本実施例の補正方法は実施可能であり、どのような方法でテストアンビル５のテスト測定面５ａを測定したい前記コンクリート３の測定面３ａの傾斜角度と一致させたうえでこのテスト測定面５ａを直交方向からリバウンドハンマーＲにより打撃し硬度測定を行っても良い。
【００６５】
以下、本実施例の作用効果を更に具体的に示す実験例を示す。
【００６６】
＜試験装置＞
テストアンビル５は、図１に図示したように、打撃が一定の測定面・角度で行われるように、リバウンドハンマーＲを支承保持する保持装置に保持すると共に、このテストアンビル５の底面が支持体12（コンクリート体）に当接状態となるように保持して、前記リバウンドハンマーＲによりこのテストアンビル５のテスト測定面５ａを直交方向から打撃して反発度を測定する。
【００６７】
リバウンドハンマーＲは、同一機種のものを１２本使用する。
【００６８】
＜リバウンドハンマーＲによる硬度測定値の基準値と補正方法＞
ａ．基準値は、リバウンドハンマーＲで鉛直方向に打撃した際に３０，５０及び８０の反発度を有するテストアンビルの各反発度を基準値として定義（尚、水平方向に打撃した際には３３，５１．９，８０．２であり、これを基準値と定義しても良い。）。
【００６９】
ｂ．リバウンドハンマーＲの個体差
リバウンドハンマーＲ（１２本）の打撃角度による固体差（図９）
リバウンドハンマーＲ（１２本）の製造上の個体差（図１０及び図１１）
【００７０】
ｃ．リバウンドハンマーＲの個体差に応じた反発度の補正方法
リバウンドハンマーＲによる硬度測定によって得られた測定反発度を、図８に図示したように、ケース１〜ケース６の異なる補正方法により補正し、この補正反発度と、コア圧縮強度（真の硬度数値）との関係を図示すると共に相関性Ｒを比較することによって、これらの複数の補正方法の補正精度を比較する。
【００７１】
（１）ケース０：測定値で補正なしの場合（図１２、Ｒ＝０．７９０）
【００７２】
（２）硬さの基準値：鉛直打撃８０のアンビルで反発度が誤差３％以内（または反発度８０±２の範囲）のリバウンドハンマーであるかを点検
ケース１：従来法どうり水平反発度を基準とし、角度のみを一定値（表１）で補す
る場合（図１３、Ｒ＝０．８０３）
【００７３】
（３）硬さの基準値：鉛直打撃８０のテストアンビル
ケース２：下向き打撃で８０の硬さのアンビルを基準とし、個体差（ｙ＝ａｘ式）
及び角度を一定値（表１）で補正する場合（図１４、Ｒ＝０．８１８）
【００７４】
（４）硬さの基準値：鉛直打撃３０及び８０のテストアンビル
ケース３：個体差は鉛直打撃で補正式（ｙ＝ａｘ＋ｂ）を求め補正する。打撃角度
の補正は、打撃角度による機差はなしで一定値とし下向き打撃値を求め
、補正式（ｙ＝ａｘ＋ｂ）で補正する場合（図１５、Ｒ＝０．８３６）
ケース４：個体差は打撃方向ごとに補正式（ｙ＝ａｘ＋ｂ）を求め補正する。打撃
角度の補正は、打撃角度による個体差はありとして打撃方向ごとに補正
式を求めるため不要とする場合（図１６、Ｒ＝０．８６２）
【００７５】
（５）硬さの基準値：鉛直打撃３０、５０及び８０のテストアンビル
ケース５：個体差は打撃方向ごとに補正式（ｙ＝ａｘ＋ｂ）を求め補正する。打撃
角度の補正は、打撃角度による個体差はありとして打撃方向ごとに補正
式を求めるため不要とする場合（図１７、Ｒ＝０．８７２）
ケース６：個体差は打撃方向ごとに補正式（ｙ＝ａｘｂ）を求め補正する。打撃角
度の補正は、打撃角度による個体差はありとして打撃方向ごとに補正式
を求めるため不要とする場合（図１８、Ｒ＝０．８６６）
【００７６】
上述した本実施例に係るリバウンドハンマーによるコンクリート硬度測定における測定値補正方法は、本実験に係るケース５による補正方法と同様である。
【００７７】
図１３〜図１８（図１２は補正無しなので除外）に示されるように、ケース１〜ケース６の補正方法のなかで、ケース５（図１７）の補正方法が、最も補正反発度とコア圧縮強度（真の硬度数値）との相関性が高く、このケース５の補正方法によって求めた補正反発度が最もコア圧縮強度に近い高精度な補正が可能な方法である。
【００７８】
従って、本実施例の測定方法（即ち、ケース５の補正方法）を用いれば、たとえリバウンドハンマーＲが個体差や、使用回数（リバウンドハンマーＲ自体の老朽化など）により測定反発度にバラツキや誤差が生ずるものであったとしても、更に測定時のリバウンドハンマーＲの打撃角度、即ち測定面３ａの傾斜角度がどのような角度であったとしても、このリバウンドハンマーＲによる硬度測定によって得られた測定反発度からコア圧縮強度（即ち、真の硬度数値）に近い極めて高精度な補正硬度数値を算出でき、従来にない極めて信頼性の高く精度に秀れた硬度数値が得られることとなる。
【図面の簡単な説明】
【００７９】
【図１】本実施例に係るリバウンドハンマーによるコンクリート硬度測定における測定値補正方法を示す説明正面図である。
【図２】本実施例に係るハンマーガイド部８の説明斜視図である。
【図３】本実施例に係るテストアンビル保持装置Ｈの説明平面図である。
【図４】本実施例に係るリバウンドハンマーＲの説明正面図である。
【図５】本実施例に係るリバウンドハンマーによるコンクリート硬度測定における測定値補正方法の別例を示す図である。
【図６】本実施例に係るリバウンドハンマーによるコンクリート硬度測定における測定値補正方法の別例を示す図である。
【図７】本実施例に係るリバウンドハンマーによるコンクリート硬度測定における測定値補正方法の説明図である。
【図８】本実施例の実験例に係る補正方法の比較図である。
【図９】本実施例の実験例に係る複数のリバウンドハンマーＲによる打撃角度と測定反発度との関係を示す説明図である。
【図１０】本実施例の実験例に係るリバウンドハンマーＲにより鉛直方向にテストアンビル５を打撃した際の測定反発度と基準値との関係を示す説明図である。
【図１１】本実施例の実験例に係るリバウンドハンマーＲにより水平方向にテストアンビル５を打撃した際の測定反発度と基準値との関係を示す説明図である。
【図１２】本実施例の実験例に係るリバウンドハンマーＲによる硬度測定によって得られた測定反発度とコア圧縮強度との関係を示す説明図である。
【図１３】本実施例の実験例に係るリバウンドハンマーＲによる硬度測定をケース１の補正方法によって補正した補正反発度とコア圧縮強度との関係を示す説明図である。
【図１４】本実施例の実験例に係るリバウンドハンマーＲによる硬度測定をケース２の補正方法によって補正した補正反発度とコア圧縮強度との関係を示す説明図である。
【図１５】本実施例の実験例に係るリバウンドハンマーＲによる硬度測定をケース３の補正方法によって補正した補正反発度とコア圧縮強度との関係を示す説明図である。
【図１６】本実施例の実験例に係るリバウンドハンマーＲによる硬度測定をケース４の補正方法によって補正した補正反発度とコア圧縮強度との関係を示す説明図である。
【図１７】本実施例の実験例に係るリバウンドハンマーＲによる硬度測定をケース５の補正方法によって補正した補正反発度とコア圧縮強度との関係を示す説明図である。
【図１８】本実施例の実験例に係るリバウンドハンマーＲによる硬度測定をケース６の補正方法によって補正した補正反発度とコア圧縮強度との関係を示す説明図である。
【図１９】リバウンドハンマーＲの従来例を示す正面断面図である。
【図２０】リバウンドハンマーＲの打撃角度に応じた測定値補正の従来法を示す図である。
【符号の説明】
【００８０】
１  重錘
２  インパクトプランジャー
３  コンクリート
３ａ  測定面
４  リバウンドハンマー本体
５  テストアンビル
５ａ  テスト測定面
６  保持部
７  傾動調整機構
８  ハンマーガイド部
Ｒ  リバウンドハンマー
Ｈ  テストアンビル保持装置
【図１】
2007017386.tif 000004
【図２】
2007017386.tif 000005
【図３】
2007017386.tif 000006
【図４】
2007017386.tif 000007
【図５】
2007017386.tif 000008
【図６】
2007017386.tif 000009
【図７】
2007017386.tif 000010
【図８】
2007017386.tif 000011
【図９】
2007017386.tif 000012
【図１０】
2007017386.tif 000013
【図１１】
2007017386.tif 000014
【図１２】
2007017386.tif 000015
【図１３】
2007017386.tif 000016
【図１４】
2007017386.tif 000017
【図１５】
2007017386.tif 000018
【図１６】
2007017386.tif 000019
【図１７】
2007017386.tif 000020
【図１８】
2007017386.tif 000021
【図１９】
2007017386.tif 000022
【図２０】
2007017386.tif 000023